(57)【要約】【課題】吸着シートとして優れた機械的強度および吸着性能を備えた吸着シート及びその製造方法を提供する。【解決手段】この吸着シートは、吸着材（Ａｘ：ｘ＝１，２，３・・・ｎ）を少なくとも１種類以上含む吸着シートであって、吸着材（Ａｘ）のタップ密度をＡｘａ、吸着材粒子を球状と仮定した時に吸着材粒子の平均粒径をから算出した球体積をＡｘｂ、吸着材が当該吸着シートに含まれる重量比率（％）をＡｘｃとすると、当該吸着シート１ｇあたりに含まれる平均粒子数Ａｘｄは次の式１で表され、Ａｘｄ＝（１／Ａｘａ）×（１／Ａｘｂ）×（Ａｘｃ／１００）（個／ｇ）・・・式１、当該吸着シート１ｇあたりに含まれる少なくとも１種類以上の吸着材（Ａｘ）の総平均粒子数は、以下の式２で表され、2019209266.tif 000014  当該吸着シートの比引張強度が２Ｎ・ｍ／ｇ以上である。【選択図】なし【特許請求の範囲】
【請求項１】
吸着材（Ａｘ：ｘ＝１，２，３・・・ｎ）を少なくとも１種類以上含む吸着シートであって、
前記吸着材（Ａｘ）のタップ密度をＡｘａ、
吸着材粒子を球状と仮定した時に吸着材粒子の平均粒径をから算出した球体積をＡｘｂ、
前記吸着材が当該吸着シートに含まれる重量比率（％）をＡｘｃとすると、
当該吸着シート１ｇあたりに含まれる平均粒子数Ａｘｄは以下の式１で表され、
【数１】
2019209266.tif 000010
当該吸着シート１ｇあたりに含まれる少なくとも１種類以上の前記吸着材（Ａｘ）の総平均粒子数は、以下の式２で表され、
【数２】
2019209266.tif 000011
当該吸着シートの比引張強度が２Ｎ・ｍ／ｇ以上である、吸着シート。
【請求項２】
当該吸着シートに含まれる少なくとも１種類以上の前記吸着材（Ａｘ）の合計比率が、当該吸着シートの４０重量％以上である、請求項１に記載の吸着シート。
【請求項３】
前記吸着材（Ａｘ）のタップ密度が、０．１ｇ／ｃｍ３以上である、請求項１または請求項２に記載の吸着シート。
【請求項４】
前記吸着材（Ａｘ）が、ゼオライトである、請求項１から３のいずれか１項に記載の吸着シート。
【請求項５】
吸着材（Ａｘ：ｘ＝１，２，３・・・ｎ）を少なくとも１種類以上含む吸着シートの製造方法であって、
前記吸着材（Ａｘ）のタップ密度をＡｘａ、
吸着材粒子を球状と仮定した時に吸着材粒子の平均粒径をから算出した球体積をＡｘｂ、
前記吸着材が吸着シートに含まれる重量比率（％）をＡｘｃとすると、
当該吸着シート１ｇあたりに含まれる平均粒子数Ａｘｄは以下の式１で表され、
【数３】
2019209266.tif 000012
当該吸着シート１ｇあたりに含まれる少なくとも１種類以上の前記吸着材（Ａｘ）の総平均粒子数は、以下の式２で表され、
【数４】
2019209266.tif 000013
当該吸着シートの比引張強度が２Ｎ・ｍ／ｇ以上である、吸着シートの製造方法。
【請求項６】
前記吸着材（Ａｘ）以外に、融点または熱分解温度が３００℃以上の有機繊維（Ｂ−１）、および、熱分解温度が３００℃未満の有機成分（Ｂ−２）を含む、請求項５に記載の吸着シートの製造方法。
【請求項７】
前記有機繊維が、アラミド系ポリマー、ベンズイミダゾール系ポリマー、ベンゾオキサゾール系ポリマー、ポリイミド系ポリマーから選ばれた少なくとも一種のポリマーである、請求項６に記載の吸着シートの製造方法。
【請求項８】
前記有機成分が、ポリビニルアルコール系ポリマー、ポリアクリロニトリル系ポリマー、ポリビニルピロリドン系ポリマーから選ばれた少なくとも一種である、請求項６または請求項７に記載の吸着シートの製造方法。
【発明の詳細な説明】
【技術分野】
【０００１】
本発明は、空気中に含まれる有機溶剤を、吸着材を用いて吸着除去する吸着シート及びその製造方法に関するものである。
【背景技術】
【０００２】
従来、吸着シートとしては、ＰＶＡ（ポリビニルアルコール（polyvinyl  alcohol））等の有機バインダーおよび有機繊維や無機繊維と、吸着材とを混合抄造してからなる吸着シートが知られている（例えば、特開平９−９４４２２号公報（特許文献１）参照）。
【先行技術文献】
【特許文献】
【０００３】
【特許文献１】特開平９−９４４２２号公報
【発明の概要】
【発明が解決しようとする課題】
【０００４】
この吸着シートには、ゼオライトの吸着材が含まれると、特許文献１に記載されている。吸着シートの柔軟性や機械的強度には、骨格素材である有機繊維や無機繊維が役割を担う。吸着シートとして高い性能を発揮するには吸着材の含有比率を向上させることが有効である。しかし、反対に骨格素材である有機繊維や無機繊維の含有比率が下がるため、結果的には吸着シートの柔軟性や強度が低下するという課題があった。
【０００５】
吸着材には特有の見かけ密度（嵩密度およびタップ密度）があり、それには吸着材の化学的な種類（活性炭、ゼオライト種、シリカゲルなど）と、バルクとしての形状（粒径、繊維径など）が密接に関係する。単純に吸着シートに含まれる吸着材の含有量が同じであっても、見かけ密度と粒径から計算される粒子の個数には違いがあり、粒子数が多すぎて骨格素材の絡まりが少なくなり、実用上の強度が得られないという課題があった。
【０００６】
本発明は上記課題に鑑みてなされたものであり、吸着シートとして優れた機械的強度および吸着性能を備えた吸着シート及びその製造方法を提供することを目的とする。
【課題を解決するための手段】
【０００７】
本発明者らは上記課題を解決するため、鋭意研究した結果、遂に本発明を完成するに到った。すなわち、本発明は以下の通りである。
【０００８】
この吸着シートにおいては、吸着材（Ａｘ：ｘ＝１，２，３・・・ｎ）を少なくとも１種類以上含む吸着シートであって、上記吸着材（Ａｘ）のタップ密度をＡｘａ、吸着材粒子を球状と仮定した時に吸着材粒子の平均粒径をから算出した球体積をＡｘｂ、上記吸着材が当該吸着シートに含まれる重量比率（％）をＡｘｃとすると、当該吸着シート１ｇあたりに含まれる平均粒子数Ａｘｄは以下の式１で表される。
【０００９】
【数１】
2019209266.tif 000002
【００１０】
当該吸着シート１ｇあたりに含まれる少なくとも１種類以上の吸着材（Ａｘ）の総平均粒子数は、以下の式２で表される。当該吸着シートの比引張強度が２Ｎ・ｍ／ｇ以上である。
【００１１】
【数２】
2019209266.tif 000003
【００１２】
他の形態においては、当該吸着シートに含まれる少なくとも１種類以上の上記吸着材（Ａｘ）の合計比率が、当該吸着シートの４０重量％以上である。
【００１３】
他の形態においては、上記吸着材（Ａｘ）のタップ密度が、０．１ｇ／ｃｍ３以上である。
【００１４】
他の形態においては、上記吸着材（Ａｘ）が、ゼオライトである。
この吸着シートの製造方法においては、吸着材（Ａｘ：ｘ＝１，２，３・・・ｎ）を少なくとも１種類以上含む吸着シートの製造方法であって、吸着材（Ａｘ）のタップ密度をＡｘａ、吸着材粒子を球状と仮定した時に吸着材粒子の平均粒径をから算出した球体積をＡｘｂ、吸着材が吸着シートに含まれる重量比率（％）をＡｘｃとすると、当該吸着シート１ｇあたりに含まれる平均粒子数Ａｘｄは以下の式１で表される。
【００１５】
【数３】
2019209266.tif 000004
【００１６】
当該吸着シート１ｇあたりに含まれる少なくとも１種類以上の吸着材（Ａｘ）の総平均粒子数は、以下の式２で表される。当該吸着シートの比引張強度が２Ｎ・ｍ／ｇ以上である。
【００１７】
【数４】
2019209266.tif 000005
【００１８】
他の形態においては、上記吸着材（Ａｘ）以外に、融点または熱分解温度が３００℃以上の有機繊維（Ｂ−１）、および、熱分解温度が３００℃未満の有機成分（Ｂ−２）を含む。
【００１９】
他の形態においては、上記有機繊維が、アラミド系ポリマー、ベンズイミダゾール系ポリマー、ベンゾオキサゾール系ポリマー、ポリイミド系ポリマーから選ばれた少なくとも一種のポリマーである。
【００２０】
他の形態においては、上記有機成分が、ポリビニルアルコール系ポリマー、ポリアクリロニトリル系ポリマー、ポリビニルピロリドン系ポリマーから選ばれた少なくとも一種である。
【発明の効果】
【００２１】
この吸着シート及びその製造方法によれば、吸着シートとして優れた機械的強度および吸着性能を備えた吸着シート及びその製造方法を可能とする。
【図面の簡単な説明】
【００２２】
【図１】実施の形態における吸着シートの各実施例および各比較例の各種特性を示す図である。
【図２】実施の形態における吸着シートの各実施例および各比較例の、焼成後のシート強度（Ｎ・ｍ／ｇ）と吸着シートに含まれる吸着剤粒子の総数（個／ｇ）との関係を示す図である。
【発明を実施するための形態】
【００２３】
本発明に基づいた実施の形態の吸着シート及びその製造方法について、以下、図面を参照しながら説明する。以下に説明する実施の形態において、個数、量などに言及する場合、特に記載がある場合を除き、本発明の範囲は必ずしもその個数、量などに限定されない。同一の部品、相当部品に対しては、同一の参照番号を付し、重複する説明は繰り返さない場合がある。実施の形態における構成を適宜組み合わせて用いることは当初から予定されていることである。
【００２４】
［湿式製法による混合抄造（吸着材を内添して紙を作る）］
吸着材と有機繊維／無機繊維などの骨格素材とを混合抄造して吸着シートを得る場合、吸着材は骨格素材同士の絡み合い点を減らしてしまう。そのため、吸着材の嵩密度および粒径の観点からすると、単位重量当たりの体積を表す比容積が小さい方が吸着材の占有体積が小さくなり、骨格素材同士の絡み合い点を減らしにくいため好ましい。実際には、比容積の逆数である密度が大きい吸着材が好ましいことと同義である。
【００２５】
吸着材の形状は、粉末状、粒状、繊維状などがあり、吸着シートに含有される量を考えると、粉体１つ、粒子１つ、繊維１本ではなく多量の粉末、粒子、繊維が担持されるのが一般的である。そのため、粉末、粒子、繊維の集合体としての充填密度としては、ゆるめかさ密度およびタップ密度（かためかさ密度とも言う）が挙げられるが、吸着材が高含有比率で充填された吸着シートを想定するには、緻密に充填された状態を表すタップ密度が特に重要となる。
【００２６】
混合抄造が湿式抄紙の場合、吸着材は粉末または粒状が好ましく、粉末状が特に好ましい。粉末のタップ密度は、０．１ｇ／ｃｍ３〜２．０ｇ／ｃｍ３が好ましく、さらに好ましくは０．２ｇ／ｃｍ３〜１．０ｇ／ｃｍ３の範囲であるとよい。
【００２７】
［粒径との関係］
吸着材（Ａｘ）の粒径は、レーザー回折などで評価することができ、平均粒径０．００１μｍ〜３０．０μｍの範囲が好ましく、さらに好ましくは０．０１μｍ〜２０μｍの範囲であるとよい。吸着材の粒径は吸着材の種類に依存しやすく、特にゼオライトは結晶種によって結晶サイズが異なりやすい。ゼオライトの結晶種によっては３μｍ以下の結晶サイズがあり、その場合は完全な分散状態を得ることが難しく、レーザー回折では実際の粒径より大きな粒径（二次粒子径）を見ている場合もある。その場合は、ＳＥＭなどの画像解析で確認された最小単位である結晶サイズの平均値を平均粒径とみなす。
【００２８】
実施の形態における吸着材は、活性炭またはゼオライトである。活性炭およびゼオライトは、低濃度の有機化合物を吸着および脱着するのに優れている。
【００２９】
活性炭の場合は、形態は、平均粒径が１０μｍ以上５０μｍ以下の粉末、または平均繊維径が１０μｍ以上３０μｍ以下の繊維が挙げられる。活性炭の原料は特に指定しないが、椰子柄、石炭、ピッチ、フェノール樹脂、ポリアクリロニトリル、セルロースなどがある。
【００３０】
実施の形態における吸着材は、好ましくはゼオライトが良い。ゼオライトは、耐熱温度が高く、活性炭よりも吸着時の有機溶剤などとの反応性が低いので、耐熱性に優れ、発熱の危険性が低い。またゼオライトは、活性炭よりもシャープな細孔構造を有するので、有機溶剤などの吸着性能が優れている。ゼオライトの場合は、形態は平均粒径が１μｍ以上２０μｍ以下の粉末である。ゼオライトは、天然に産出されるゼオライトもあるが、人工合成ゼオライトが適している。具体的には、ベータ型、ＺＳＭ−５型、フェリエライト型、モルデナイト型、Ｌ型、Ｙ型、Ａ型などがある。
【００３１】
実施の形態における吸着材は、更に好ましくは、シリカ／アルミナ比の高いハイシリカゼオライトが好ましい。ハイシリカゼオライトは、被処理ガス中から有機溶剤などを吸着するにあたって、被処理ガス中の水分、湿度の影響を受けにくいためである。シリカ／アルミナ比は１５以上が良く、更には５０以上がより良い。
【００３２】
実施の形態における吸着素子は、吸着材を少なくとも１つ含む。前述の各種の活性炭およびゼオライトのうちの１つまたは複数を選択してもよい。複数の吸着材が選択される場合、その割合は特に限定されない。吸着材は、被処理ガスの処理条件に応じて、適宜選択されればよい。
【００３３】
吸着材（Ａｘ）のタップ密度を［Ａｘａ］、吸着材粒子を球状と仮定した時の平均粒径をから算出した球体積を［Ａｘｂ］、吸着材が吸着シートに含まれる重量比率を［Ａｘｃ］とすると、吸着シート１ｇあたりに含まれる平均粒子数［Ａｘｄ］は、以下の［式１］のように表される。
【００３４】
【数５】
2019209266.tif 000006
【００３５】
先述したように、吸着材と有機繊維や無機繊維などの骨格素材とを混合抄造して吸着シートを得る場合、吸着材は骨格素材同士の絡み合い点を減らしてしまうため吸着シートの強度低下を招きやすい。そのため、実用的な強度を得るには一定量以下の粒子総数に抑えることが好ましく、吸着シート１ｇあたりに含まれる少なくとも１種類以上の吸着材Ａｘの総平均粒子数は、以下の［式２］で表され、８．０×１０１２以下であることが好ましい。
【００３６】
【数６】
2019209266.tif 000007
【００３７】
［有機繊維Ｂ−１］
本実施の形態における有機成分（Ｂ）は、吸着シート製造時に吸着材（Ａｘ）を担持し、吸着シート成形後も担持する担体として作用する成分で、パルプ状や繊維長１０ｍｍ以下程度の短繊維の有機繊維、ことに融点もしくは熱分解温度が３００℃以上の耐熱性に優れた繊維である。熱分解温度が３００℃未満では、吸・脱着操作中に遭遇する高温下で著しい強度低下が避けられない。具体的にはアラミド、メタアラミド、ポリベンズイミダゾール（ＰＢＩ）、ポリベンゾオキサゾール（ＰＢＯ）、ポリイミド、ポリアミドイミド、ポリエーテルケトン等から作られた繊維である。
【００３８】
［有機バインダーＢ−２］
有機成分（Ｂ）は、上記耐熱性有機成分（Ｂ−１）の他に熱分解温度が３００℃未満の物質を含むのが好ましい。該低温度分解性有機成分（Ｂ−２）は吸着シートの製造時、吸着材（Ａｘ）を吸着シートに高比率に担持させるバインダーの作用を有する。低温度分解性有機成分としては、ＰＶＡ（ポリビニルアルコール（polyvinyl  alcohol））、澱粉、あるいはポリアクリロニトリル等が挙げられるが、ＰＶＡが望ましい。
【００３９】
低温度分解性有機成分（Ｂ−２）による吸着材（Ａｘ）の被覆が大きく吸着性能が著しく低い場合は、吸着シートを高温熱処理することにより低温度分解性有機成分（Ｂ−２）を炭化物あるいは分解消失せしめ、吸着材（Ａｘ）の被覆を少なくすることも可能である。
【００４０】
［無機バインダーＣ］
本実施の形態では、吸着シートの高温下での吸着材（Ａｘ）と骨格素材とを定着維持させるのに無機バインダー（Ｃ）を付与しても構わない。例えば水に可溶であり、バインダーがシートに均一に分散され、熱処理の際、反応、ゲル化等によって硬化し、その硬化の際に吸着材と骨格素材を強固に定着せしめるものである。熱分解温度が３００℃以上であり、反応性の高い有機溶剤により反応熱を生じ、シートの着火、燃焼の原因となる触媒性が低く、吸着材（Ａｘ）の吸着性能をその被覆により低下させにくい物であることが好ましい。例えば、ヘキサメタリン酸ソーダ等のリン酸塩系バインダー、ケイ酸ソーダ等のケイ酸塩系バインダーが好ましい。
【００４１】
［吸着剤Ａｘ含有量］
本実施の形態の耐熱性吸着性シートに含まれる吸着材（Ａｘ）の量は４０重量％以上がよい。吸着性能及び生産性、吸着材の脱落を考慮すると５０重量％以上が好ましい。吸着材（Ａｘ）の含有量が４０％未満では充分な吸着性能が得られない。吸着剤（Ａｘ）の重量の上限に制限はないが、十分なシート強度を維持するには８０重量％が限界である。８０重量％を超えると、吸着シートの柔軟性が不足し加工しにくくなる。本実施の形態の耐熱性吸着シートに含まれる有機成分（Ｂ）の量は、吸着シート製造時に用いた有機成分及びその熱酸化物を合わせた量として５重量％〜６０重量％である。
【００４２】
有機成分（Ｂ）の含有量が５％未満では吸着材の担持能が不足し、６０％以上では吸着材の使用量を少なくしなければならない不都合が生じる。本実施の形態の吸着シートに無機バインダー成分（Ｃ）が含まれる場合は、無機バインダー成分（Ｃ）は５重量％〜３０重量％が好ましい。５重量％未満では吸着材（Ａｘ）と骨格素材同士の定着性が乏しくなり、３０％以上になると柔軟性が不足する為好ましくない。
【００４３】
［吸着シートの製造方法］
本実施の形態の吸着シートは、例えば吸着材（Ａｘ）、有機成分（Ｂ）及び無機バインダー（Ｃ）、必要に応じてガラス繊維、高分子凝集剤を用いて湿式抄紙法で製造することができる。
【００４４】
［製法におけるＢ−１とＢ−２の考え方］
本実施の形態の吸着シートの製造方法に用いられる有機成分（Ｂ）は、上記アラミド繊維等の耐熱性有機繊維（Ｂ−１）の他に１５０℃〜３００℃で熱分解する低温度分解性有機成分（Ｂ−２）を用いる事が望ましい。低温度分解性有機成分（Ｂ−２）は湿式抄紙時の（Ａｘ）成分を（Ｂ−１）成分に及び（Ｂ−１）成分同士を接合させるためのバインダーとして働く。
【００４５】
（Ｂ−２）成分はシート状物、ハニカム状物成形後の最終吸着素子（本実施の形態の吸着素子）の吸着材を被覆するため、著しく吸着性能を阻害する場合は、高温熱処理を行い（Ｂ−２）を炭化物とするか、または分解消失せしめ最終吸着素子（本実施の形態の吸着素子）の吸着材を被覆を少なくすることも可能である。
【００４６】
上記シート状物及びハニカム状物で熱処理を行う場合、加熱オーブン等を用い空気雰囲気中で実施するのが好ましい。熱処理温度は耐熱性有機成分（Ｂ−１）の融点もしくは分解温度（Ｔ１℃）以下好ましくは５℃〜２０℃低く（Ｔ１−５℃〜Ｔ１−２０℃）、低温度分解成分（Ｂ−２）の分解温度（Ｔ２℃）以上、好ましくは分解温度の１００℃〜２００℃以上（Ｔ２＋１００℃〜Ｔ２＋２００℃）の温度で処理時間は１分〜６０分、好ましくは１分〜３０分でとよい。通常３５０℃〜４５０℃で、１分〜１０分である。
【００４７】
吸着シートの比引張強度は２Ｎ／ｍ・ｇ以上が好ましい。２Ｎ／ｍ・ｇより小さい強度では吸着シートの破断や割れが生じやすく実用的ではない。
【００４８】
吸着シートの坪量（ｇ／ｍ２）に特に制限はないが、１０ｇ／ｍ２〜２００ｇ／ｍ２が好ましい。１０ｇ／ｍ２未満の場合、シートの機械強度が弱くなり、ハニカム構造体の機械強度を維持できない。２００ｇ／ｍ２を超えると、シート厚みが厚くなりすぎるためシートの柔軟性がなくなり、シートのひび割れや吸着材の脱落が生じやすい。
【００４９】
（実施例）
本実施の形態における吸着シートの諸特性の測定法は次の通りである。各実施例および各比較例の各種特性を図１および図２に示す。
【００５０】
（１）吸着材のタップ密度の測定方法
恒量した容器に吸着材約４０ｇを入れ、１８０℃１５時間以上真空乾燥させる。デシケータ内で２０分放冷したのち、乾燥質量を０．１ｍｇの桁まで測る。この乾燥試料の質量をＳ（ｇ）とする。２００ｍＬメスシリンダーにこの乾燥試料を全量入れ、３分間メスシリンダーの底面をタッピング（メスシリンダー底面をたたく）する。３分後の容積（ｍＬ）を１ｍＬの桁まで読み取る。これを充填容積をＡ(ｍＬ)とすると、タップ密度Ｌ(ｇ／ｍＬ)は次の式３で求まる。また、１ｍＬは１ｃｍ３であるため、タップ密度Ｌの単位はｇ／ｍＬとｇ／ｃｍ３は同義である。
【００５１】
【数７】
2019209266.tif 000008
【００５２】
（２）吸着材の平均粒径の測定方法および粒子を球形と仮定した時の球体積の算出方法
吸着材は事前にＳＥＭ画像観察で結晶粒径を確認し、結晶粒径が３μｍ以上の場合はレーザー回折散乱式粒度分布測定装置による平均粒径の測定方法を用い、結晶粒径が３μｍより小さい場合は、ＳＥＭ画像解析による平均粒径の測定方法を用い、吸着材の平均粒径を算出する。
【００５３】
＜レーザー回折散乱式粒度分布測定装置による平均粒径の測定方法＞
測定装置に、堀場製作所のＬＡ―９５０Ｖ２を使用し、測定セルには、湿式循環型セル（フローセル）を使用し、分散媒としては、ヘキサメタリン酸ナトリウム（０．１ｍａｓｓ％水溶液）を使用し、測定対象の屈折率設定には、ケイ酸アルミニウム−水系（屈折率：１．６６―１．３３）を使用する。
【００５４】
［測定手順］
１．測定セルに分散媒を規定量注水し，光学系の初期調整，およびブランク測定を行う。
【００５５】
２．ブランク測定後、分散媒の透過率がおよそ９０％〜７０％の範囲に入るように、セルに吸着材を投入する。
【００５６】
３．脱泡のために数秒程度超音波（周波数２０ｋＨｚ）を印加した後、１度測定を行う。
【００５７】
４．測定後，超音波を規定時間（５分）印加してサンプルを分散させた後、再度測定を行う。
【００５８】
５．超音波を規定時間（５分）印加して再度測定を行ったデータから解析を行い、メジアン径（累積頻度が５０％になる粒径）を平均粒径とする。
【００５９】
＜ＳＥＭ画像解析による平均粒径の測定方法＞
測定装置には、日立走査電子顕微鏡（ＳＵ１５１０）を用い、加速電圧は、１５．０ｋＶとする。
【００６０】
［測定手順］
１．ＳＥＭ観察台に両面テープを張り、吸着材を両面テープに散布し、過剰量の吸着材を取り除く。
【００６１】
２．吸着材を塗布したＳＥＭ観察台に白金蒸着を行う。
３．ＳＥＭ画像観察装置に２．の観察台をセットする。
【００６２】
４．上記の加速電圧で３０００倍の写真を場所を変えて３枚撮影する。
５．３０００倍で撮影した写真が紙面にすべておさまる最大のサイズでＡ４の紙に印刷する。
【００６３】
６．印刷した写真に鉛筆で対角線を２本描き、対角線上にある境界が明確な粒子を２０個選定し、短径と長径の２か所を定規で測る。ＳＥＭ写真のスケール（μｍ）の長さを定規で測り、定規で測った粒子の短径と長径をμｍに換算する。
【００６４】
７．６．の作業を３０００倍で撮影した３枚の写真で行い、合計６０個の粒子の短径と長径を算出し、すべての値の平均値をＳＥＭ観察による平均粒径（μｍ）とする。
【００６５】
＜粒子を球形と仮定した時の球体積の算出方法＞
レーザー回折またはＳＥＭ画像解析で算出した平均粒径をＲ（μｍ）とすると、粒子を球形と仮定した時の粒子１個あたりの球体積Ｑ（ｃｍ３／個）は次の式４で求める。
【００６６】
【数８】
2019209266.tif 000009
【００６７】
（３）比引張強さの測定方法
ＪＩＳ−Ｐ−８１１３「紙および板紙−引っ張り特性の試験方法」に準じて測定した。
試験幅は、１５ｍｍ、長さは５０ｍｍとした。
【００６８】
以下の実施例および比較例に基づいて本発明の吸着シートについて詳細に説明する。
＜実施例１＞
吸着材Ａ１としてタップ密度が０．５４ｇ／ｃｍ３、レーザー回折による平均粒径が３．３μｍのＺＳＭ−５（ＭＦＩ）ゼオライトを３７．５重量％、吸着材Ａ２としてタップ密度が０．３６ｇ／ｃｍ３、ＳＥＭ画像解析から算出した平均粒径が１．２μｍのＹ型（ＦＡＵ）ゼオライトを３７．５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００６９】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００７０】
＜実施例２＞
吸着材Ａ１としてタップ密度が０．３９ｇ／ｃｍ３、レーザー解析による平均粒径が９．９μｍのＺＳＭ−５（ＭＦＩ）ゼオライトを３７．５重量％、吸着材Ａ２としてタップ密度が０．３４ｇ／ｃｍ３、ＳＥＭ写真解析から算出した平均粒径が０．７μｍのＹ型（ＦＡＵ）ゼオライトを３７．５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００７１】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００７２】
＜実施例３＞
吸着材Ａ１としてタップ密度が０．５８ｇ／ｃｍ３、レーザー解析による平均粒径が４．８μｍのＺＳＭ−５（ＭＦＩ）ゼオライトを３７．５重量％、吸着材Ａ２としてタップ密度が０．３４ｇ／ｃｍ３、ＳＥＭ写真解析から算出した平均粒径が０．７μｍのＹ型（ＦＡＵ）ゼオライトを３７．５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００７３】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００７４】
＜実施例４＞
吸着材Ａ１としてタップ密度が０．５４ｇ／ｃｍ３、レーザー解析による平均粒径が３．２μｍのＺＳＭ−５（ＭＦＩ）ゼオライト（ＭＦＩ）を６０重量％、吸着材Ａ２としてタップ密度が０．３６ｇ／ｃｍ３、ＳＥＭ写真解析から算出した平均粒径が１．２μｍのＹ型（ＦＡＵ）ゼオライトを３７．５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００７５】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００７６】
＜実施例５＞
吸着材Ａ１としてタップ密度が０．３９ｇ／ｃｍ３、レーザー解析による平均粒径が９．９μｍのＺＳＭ−５（ＭＦＩ）ゼオライトを７５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００７７】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００７８】
＜実施例６＞
吸着材Ａ１としてタップ密度が０．５８ｇ／ｃｍ３、レーザー解析による平均粒径が４．８μｍのＺＳＭ−５（ＭＦＩ）ゼオライトを７５重量％、耐熱性有機成分としてパルプ状および短繊維状アラミド繊維（耐熱性有機成分：Ｂ−１）を１７重量％、熱分解性有機バインダーとしてＰＶＡ（低温熱分解性有機成分：Ｂ−２）を８重量％とを、坪量１００ｇ／ｍ２となる重量にて湿式抄紙装置を使いシート状物を作成した。
【００７９】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００８０】
＜実施例７＞
吸着材Ａ１としてタップ密度が０．５４ｇ／ｃｍ３、レーザー解析による平均粒径が３．２μｍのＺＳＭ−５（ＭＦＩ）ゼオライトを７５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００８１】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００８２】
＜実施例８＞
吸着材Ａ１としてタップ密度が０．５９ｇ／ｃｍ３、ＳＥＭ画像解析から算出した平均粒径が０．８μｍのベータ型（＊ＢＥＡ）ゼオライトを７５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００８３】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００８４】
＜比較例１＞
吸着材Ａ１としてタップ密度が０．３９ｇ／ｃｍ３、レーザー解析による平均粒径が１０．７μｍのＺＳＭ−５（ＭＦＩ）ゼオライトを１５重量％、吸着材Ａ２としてタップ密度が０．３４ｇ／ｃｍ３、ＳＥＭ画像解析から算出した平均粒径が０．７μｍのＹ型（ＦＡＵ）ゼオライトを６０重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００８５】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００８６】
＜比較例２＞
吸着材Ａ１としてタップ密度が０．５４ｇ／ｃｍ３、レーザー解析による平均粒径が３．２μｍのＺＳＭ−５（ＭＦＩ）ゼオライトを１５重量％、吸着材Ａ２としてタップ密度が０．３６ｇ／ｃｍ３、ＳＥＭ画像解析から算出した平均粒径が１．３μｍのＹ型（ＦＡＵ）ゼオライトを６０重量％、耐熱性有機成分としてパルプ状および短繊維状アラミド繊維（耐熱性有機成分：Ｂ−１）を１７重量％、熱分解性有機バインダーとしてＰＶＡ（低温熱分解性有機成分：Ｂ−２）を８重量％とを、坪量１００ｇ／ｍ２となる重量にて湿式抄紙装置を使いシート状物を作成した。
【００８７】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００８８】
＜比較例３＞
吸着材Ａ１としてタップ密度が０．３４ｇ／ｃｍ３、ＳＥＭ画像解析から算出した平均粒径が０．７μｍのＹ型（ＦＡＵ）ゼオライトを７５重量％、耐熱性有機成分としてパルプ状および短繊維状アラミド繊維（耐熱性有機成分：Ｂ−１）を１７重量％、および、熱分解性有機バインダーとしてＰＶＡ（低温熱分解性有機成分：Ｂ−２）を８重量％を、坪量１００ｇ／ｍ２となる重量にて湿式抄紙装置を使いシート状物を作成した。
【００８９】
次にこのシート状物を無機バインダーとしてヘキサメタリン酸ソーダ２０重量％水溶液に含浸し、１００℃のエアーにて乾燥させ、ヘキサメタリン酸ソーダを５重量％シートに定着させ前駆体シートを得た。その後、焼成炉にて空気中４００℃で約３分間熱処理を行い、吸着シートを得た。
【００９０】
本実施の形態の吸着シートは、吸着材を少なくとも１種類以上有する湿式抄紙法で製造される吸着シートであって、吸着材は吸着シートの強度と吸着材の高含有重量比率が両立するように、吸着材の嵩密度および粒径から算出されるシート中に含まれる総粒子数を適切に設定し、融点または熱分解温度が３００℃以上の有機成分と熱分解温度が３００℃未満の有機成分と無機バインダーを骨格素材とすることで、吸着シートとしての柔軟性や強度に優れ、また、吸着材の含有重量比率が極めて高いため吸着性能も優れている。
【００９１】
以上の各実施例および各比較例に示すように、吸着シートに含まれる吸着材粒子の総数によって吸着シートの強度は明確に差があり、粒子の総数を８．０×１０１２個以下にすることで実用性に十分な強度を持つ吸着素子シートを得ることができた。
【００９２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図１】
2019209266.tif 000015
【図２】
2019209266.tif 000016